(57)【特許請求の範囲】
【請求項１】
アルミニウム又はその合金板を化学的に表面を溶解処理するか、もしくは機械的粗面化、電解粗面化又は化学的な表面溶解処理のうち２つ以上を組み合せた処理の後、アルカリで表面溶解処理（１）を施し、酸で中和し、酸性電解液中で電解粗面化し、更にアルカリで表面溶解処理（２）を施し、酸で中和して製造された平版印刷版用支持体であって、該酸性電解液が塩酸７〜１５ｇ／ｌと酢酸１０〜４０ｇ／ｌを含み、アルカリ表面溶解処理（１）での表面溶解量を３．０〜１０．０ｇ／ｍ2、アルカリ表面溶解処理（２）での表面溶解量を０．６〜３．０ｇ／ｍ2となるよう処理され、且つ、処理後の該支持体が大小ピットの二重構造を有し、大ピットの平均開口径が３μｍ以上、６μｍ以下であり、かつ小ピットの平均開口径が０．２μｍ以上、０．８μｍ以下であり、かつ小ピットの深さと開口径の比が０．２以下である該支持体を用いていることを特徴とする感光性平版印刷版。
【請求項２】
アルミニウム又はその合金板をアルカリで表面を溶解処理し、酸で中和し、酸性電解液中で電気化学的に粗面化し、更にアルカリで表面を０．６〜３．０ｇ／ｍ2溶解処理し、酸で中和して製造された平版印刷版用支持体であって、該酸性電解液が塩酸７〜１５ｇ／ｌと酢酸１０〜４０ｇ／ｌを含み、連続的に搬送されながら処理される電気化学的粗面化の全工程中で電解処理の進行が速い部分と電解処理の進行が遅いかもしくは停止する部分とを交互に複数回通過するように電解処理し、かつ、電解処理の進行が速い部分一工程での電解処理の電気量が平均で１００Ｃ／ｄｍ2以下で処理され、且つ、処理後の該支持体が大小ピットの二重構造を有し、大ピットの平均開口径が３μｍ以上、６μｍ以下であり、かつ小ピットの平均開口径が０．２μｍ以上、０．８μｍ以下であり、かつ小ピットの深さと開口径の比が０．２以下である該支持体を用いていることを特徴とする感光性平版印刷版。
【請求項３】
感光性平版印刷版に用いられる支持体の製造時における、電解処理の進行が遅いかもしくは停止する部分に要する時間が０．６秒以上、５秒以下であることを特徴とする請求項２に記載の感光性平版印刷版。
【請求項４】
請求項２に記載の感光性平版印刷版に用いられる支持体の製造時における、電解処理の進行が遅いかもしくは停止する部分に要する時間が０．６秒以上、５秒以下であることを特徴とする感光性平版印刷版用支持体の製造方法。
【請求項５】
電解前のアルカリでの溶解量が１．０〜４．０ｇ／ｍ2であり、かつその中和に使用する酸が塩酸又は酢酸を含むことを特徴とする請求項２又は３に記載の感光性平版印刷版。
【発明の詳細な説明】
【０００１】
【発明の属する技術分野】
本発明は、平版印刷版用支持体の製造方法とそれを用いた感光性平版印刷版に関するものである。
【０００２】
【従来の技術】
従来、ＰＳ版等の平版印刷版用支持体の粗面化処理方法のひとつとして電解処理による粗面化方法が用いられてきたが、電解粗面化のみで、平版印刷版用支持体に必要とされる表面粗さを得ようとした場合、粗面の均一性が不十分であった。
【０００３】
特に、塩酸を主に含む電解液中での電解では、開口径１０μｍを超えるような粗大ピットが生成しやすく、かつ３〜１０μｍのやや大きなピットが全く生成しない平坦な部分も残り、不均一な粗面形状しか得られなかった。また、硝酸を主に含む電解液中での電解では、開口径１０μｍを超えるような粗大ピットは生成しにくいが、ピットの開口径の分布が１〜３μｍに集中し、１μｍ以下のピットの生成が少ないため、均一ではあるが、ブランケットが汚れ易い支持体しか得られなかった。
【０００４】
こうした問題点を解決するために、やや大きなピットは機械的な粗面化で形成し、１μｍ前後の小さなピットを電解粗面化で形成する方法も行われている。しかし、機械的粗面化で形成されるピットもしくはうねりは１０μｍ程度の開口径のピットに相当するものであり、更に３〜６μｍ程度の開口径のピットを形成することはできなかった。また、電解粗面化による方法でも、特公平７−９８４２９号では、電解処理時間の途中に、休止時間を少なくとも２回以上設けることで、開口径１０μｍ以上の粗大ピットの生成がなくなるとしているが、特公平７−９８４２９号に記載の方法では、まだ十分な均一性が得られず、特に高精細でのドットゲインは満足できるものではなかった。また、ブランケット汚れや水を絞った際の汚れ難さも不十分であり、特に吸水性の悪い用紙（例えばユポ紙）を使用した際の印刷適性は全く満足できるものではなかった。
【０００５】
【発明が解決しようとする課題】
本発明の目的は、上記問題点の解消策を提供することにあり、第１にＰＳ版用等の平版印刷版用支持体の砂目のピット形成の均一性保持、粗大ピット生成の抑制、小ピットの深さ／径比率を０．２以下に制御の方策を提供することにある。第２には、高精細でのドットゲイン改善、ブランケット汚れの改善、水を絞った際の汚れ難さ改善及びユポ紙（吸水性のない紙）印刷適性改善にある。
【０００６】
更に第３には、支持体粗面化処理安定性の改善にもある。
【０００７】
【課題を解決するための手段】
本発明の目的は、下記構成の何れかを採ることにより達成される。
【０００８】
１．  アルミニウム又はその合金板を化学的に表面を溶解処理するか、もしくは機械的粗面化、電解粗面化又は化学的な表面溶解処理のうち２つ以上を組み合せた処理の後、アルカリで表面溶解処理（１）を施し、酸で中和し、酸性電解液中で電解粗面化し、更にアルカリで表面溶解処理（２）を施し、酸で中和して製造された平版印刷版用支持体であって、該酸性電解液が塩酸７〜１５ｇ／ｌと酢酸１０〜４０ｇ／ｌを含み、アルカリ表面溶解処理（１）での表面溶解量を３．０〜１０．０ｇ／ｍ2、アルカリ表面溶解処理（２）での表面溶解量を０．６〜３．０ｇ／ｍ2となるよう処理され、且つ、処理後の該支持体が大小ピットの二重構造を有し、大ピットの平均開口径が３μｍ以上、６μｍ以下であり、かつ小ピットの平均開口径が０．２μｍ以上、０．８μｍ以下であり、かつ小ピットの深さと開口径の比が０．２以下である該支持体を用いていることを特徴とする感光性平版印刷版。
【０００９】
２．  アルミニウム又はその合金板をアルカリで表面を溶解処理し、酸で中和し、酸性電解液中で電気化学的に粗面化し、更にアルカリで表面を０．６〜３．０ｇ／ｍ2溶解処理し、酸で中和して製造された平版印刷版用支持体であって、該酸性電解液が塩酸７〜１５ｇ／ｌと酢酸１０〜４０ｇ／ｌを含み、連続的に搬送されながら処理される電気化学的粗面化の全工程中で電解処理の進行が速い部分と電解処理の進行が遅いかもしくは停止する部分とを交互に複数回通過するように電解処理し、かつ、電解処理の進行が速い部分一工程での電解処理の電気量が平均で１００Ｃ／ｄｍ2以下で処理され、且つ、処理後の該支持体が大小ピットの二重構造を有し、大ピットの平均開口径が３μｍ以上、６μｍ以下であり、かつ小ピットの平均開口径が０．２μｍ以上、０．８μｍ以下であり、かつ小ピットの深さと開口径の比が０．２以下である該支持体を用いていることを特徴とする感光性平版印刷版。
【００１０】
３．感光性平版印刷版に用いられる支持体の製造時における、電解処理の進行が遅いかもしくは停止する部分に要する時間が０．６秒以上、５秒以下であることを特徴とする前記２に記載の感光性平版印刷版。
【００１２】
４．  前記２に記載の感光性平版印刷版に用いられる支持体の製造時における、電解処理の進行が遅いかもしくは停止する部分に要する時間が０．６秒以上、５秒以下であることを特徴とする感光性平版印刷版用支持体の製造方法。
【００１４】
５．  電解前のアルカリでの溶解量が１．０〜４．０ｇ／ｍ2であり、かつその中和に使用する酸が塩酸又は酢酸を含むことを特徴とする前記２又は３に記載の感光性平版印刷版。
【００１５】
本発明者らは、電解粗面化の分割処理に着目し、さまざまな検討を行なった結果、砂目の均一性に密接に関係するのは休止の回数ではなく、電解処理一工程で印加する電気量であること、及び、各電解処理間での休止時間が０．５秒以下では均一化の効果が現れないこと、休止時での電解の電流を完全に遮断しなくても均一化が可能であることを見出した。
【００１６】
更に、使用する電解液が塩酸及び酢酸を特定量含み、かつ電解後のアルカリでの表面溶解処理量を特定量とすることで、小ピットが開口径に対して深さの浅い形状に制御できることを見出した。
【００１７】
この砂目均一化、すなわち大ピットの径と分布の制御により、特に高精細でのドットゲインが改善でき、更に小ピットを前述の形状とすることでブランケット汚れ、水を絞った際の汚れ難さ、及び吸水性の悪い用紙を使用した際の印刷適性の改善に著しい効果が得られることを見出し、本発明をなすにいたった。
【００１８】
また、不特定の方法で数μｍ単位の均一な粗さを形成した後、特定量アルカリで表面を溶解処理し、更に塩酸及び酢酸を特定量含む電解液を使用して電解粗面化を行い、電解後のアルカリでの表面溶解処理量を特定量とすることで開口径に対して深さの浅い形状の小ピットを形成することによっても同様の効果が得られることを見出し、本発明をなすにいたった。
【００１９】
以下本発明を詳述する。
【００２０】
本発明は、アルミニウム又はその合金板を化学的に表面を溶解処理するか、もしくは機械的粗面化、電解粗面化又は化学的な表面溶解処理のうち２つ以上を組み合せた処理の後、更に電解粗面化し、化学的に表面を溶解処理し、陽極酸化処理をした支持体か又は更に親水化処理を施した支持体に、感光層を設けた平版印刷版において、該支持体が大小ピットの二重構造を有し、かつ小ピットの平均開口径が０．２μｍ以上、０．８μｍ以下であり、かつ小ピットの深さと開口径の比が０．２以下であることを特徴とする印刷版である。
【００２１】
尚、本発明において、機械的粗面化とは、物理的な力を加える支持体表面を削り取る粗面化方法である。これに対し、化学的な表面溶解処理とは、主に酸又はアルカリによる表面溶解処理で、化学的粗面化とも呼ばれる。脱脂とはこれに加え、溶剤による洗浄をも含む。又、電界粗面化とは、酸性、電解液中で交流電流を印加し、支持体表面を電気化学的にピット状に溶解して粗面化する方法をいう。
【００２２】
本発明においては、又、大ピットの平均開口径が３μｍ以上、６μｍ以下であることが好ましい。
【００２３】
ここで、大ピットの平均開口径は全ピット中、開口径が２μｍよりも大きく、かつ、その内部に更に２μｍ以下のピットが存在する二重構造のピットの開口径を平均したものである。また、小ピットの平均開口径は全ピット中、開口径が２μｍ以下で、かつ、その内部に更に小さなピットが存在しない構造のピットの開口径を平均したものである。
【００２４】
ブランケット汚れは、非画線部砂目の比較的鋭角な突起部分がインキローラーと接触した際に、インキ層中に侵入し、インキローラーから離れる際にその鋭角な突起先端にインキを付着させ、次いでブランケットと接触した際にそのインキがブランケット側に移動し、これを繰り返すことでブランケット上にインキが堆積していく現象であると考えることができる。
【００２５】
この場合の突起の鋭さとは、数μｍオーダーでの凹凸に対してのみならず、サブμｍの凹凸に対しても関係していることが判明した。粗面化方法を特定するものではないが、形成された粗面化形状の小ピットが上記条件を満たした、浅い小ピット同士が密集状につき合わさって形成されていると、ピットエッジは鈍角であり、インキローラーと接触した際にインキ層中に侵入することがなく、ピットエッジ先端にインキが付着し難い。このことによりブランケット汚れは著しく改善される。小ピットの深さと開口径の比が０．２よりも大きい場合は、ピットエッジが鋭角になる方向であり、ブランケット汚れ改善の効果がなくなる。
【００２６】
また、本発明の小さく浅いピットの容積は小さく、少ない水量で表面全体を被覆することが可能となり、水を絞っていっても汚れ難くなる。特に水インキバランスの調整が困難な吸水性の悪い用紙を使用した印刷においては、水を絞った状態で汚れない安定した印刷条件が容易に確保でき、印刷適性は著しく向上する。
【００２７】
小ピットの平均開口径が０．８μｍよりも大きくなると、ピット容積は大きくなる方向であり、表面全体を被覆するのに必要な水量も多くなり、水を絞った際の汚れ難さの改善効果が小さくなる。また、０．２μｍよりも小さい場合はピット容積が小さくなりすぎて有効な水膜を保持することができず、汚れ易くなる。
【００２８】
小ピット形状に加えて、大ピットの形状を上記のように特定することで、特に高精細でのドットゲインが向上する。これは、粗面が適度に緻密で均一な構造となることで、微細なドットの形成が安定し、形状が揃うことに起因する。平均開口径が６μｍよりも大きくなると、微細なドットの形状がピット輪郭に沿って変形する等の現象が生じ、結果としてドットゲインが劣化することもある。また、平均開口径が３μｍよりも小さくなると、大ピットとしてのピット容積が小さくなり過ぎて、保水量の低下として現れ、やはり、ドットゲインが劣化することもある。
【００２９】
また、本発明は、アルミニウム又はその合金板ウエブを機械的粗面化或いは脱脂後電解粗面化し、アルカリで表面溶解処理（１）を施し、酸で中和し、酸性電解液中で電解粗面化し、更にアルカリで表面溶解処理（２）を施し、酸で中和する方法において、該酸性電解液が塩酸と酢酸を含み、アルカリ表面溶解処理（１）での表面溶解量を３．０〜１０．０ｇ／ｍ２、アルカリ表面溶解処理（２）での表面溶解量を０．６〜３．０ｇ／ｍ２としたことを特徴とする支持体の製造方法にもある。
【００３０】
第一の粗面化として粗面化方法は特定しないが、起伏の周期が３〜６μｍとなるように粗面化を行うことが高精細でのドットゲインを良好とするために必要である。次いでアルカリ表面溶解処理（１）として表面を３．０〜１０．０ｇ／ｍ２溶解することで、第一の粗面化で形成された鋭角な形状を溶解し、大ピットが密集した構造とする。溶解量が３．０ｇ／ｍ２よりも少ないと鋭角な形状が残り、ブランケット汚れに悪影響を与える。１０．０ｇ／ｍ２よりも多いと、形成した粗さを滑らかにし過ぎて耐刷力が低下するうえ、製造上非効率である。
【００３１】
次に塩酸と酢酸を含む電解液中で交流を用いて電解粗面化を行うことによって、大ピットに重畳して小ピットが密集状に形成される。次いで施されるアルカリ表面溶解処理（２）での表面溶解量は０．６〜３．０ｇ／ｍ２である。
【００３２】
これにより、小ピット形状は平均開口径が０．２μｍ以上、０．８μｍ以下であり、かつ深さと開口径の比が０．２以下であるように制御される。０．６ｇ／ｍ２でよりも少ない場合は開口径が０．２μｍよりも小さくなり、３．０ｇ／ｍ２でよりも多いと０．８μｍよりも大きくなったり、或いは小ピットのピットエッジが不明確になるほど表面が滑らかになって水を保持できなくなって水を絞った際に汚れ易くなる。
【００３３】
また、電解液が塩酸のみで酢酸を含まない場合は、小ピットの開口径に対する深さの比が大きくなり、アルカリ溶解処理では平均開口径が０．２μｍ以上、０．８μｍ以下であり、かつ深さと開口径の比が０．２以下であるように制御できず、酢酸を含む場合よりもブランケット汚れ及び水を絞った際の汚れの改善効果は小さい。
【００３４】
更に、本発明は、アルミニウム又はその合金板ウエブをアルカリで表面を溶解処理し、酸で中和し、酸性電解液中で電気化学的に粗面化し、更にアルカリで表面を０．６〜３．０ｇ／ｍ２溶解処理し、酸で中和する方法において、該酸性電解液が塩酸と酢酸を含み、電気化学的粗面化の全工程中で電解処理の進行が速い部分と電解処理の進行が遅いかもしくは停止する部分とが交互に複数回存在するように電解処理し、かつ、電解処理の進行が速い部分一工程での電解処理の電気量が平均で１００Ｃ／ｄｍ２以下であることを特徴とする支持体の製造方法によってその目的を達成出来る。
【００３５】
此の場合、電解処理の進行が遅いかもしくは停止する部分に要する時間が０．６秒以上、５秒以下であることが好ましい。
【００３６】
電解処理の進行が速い部分と電解処理の進行が遅いかもしくは停止する部分とが交互に複数回存在するようにするには、例えば、図１に示すような連続式の電解装置において、電極の配置をまばらに配置して図２のようにすることで行なうことができる。図１において、１が電解槽であり、これに電解液７が満たされている。この液中を支持ロール２，３，４，５によって支持されたアルミ合金板ウエブ６が図の左側から右側に搬送される。その間に電極ａ〜ｘとアルミ合金板ウエブとの間に交流電源からの電流が流れる。
【００３７】
ここで、電解処理の進行が速い部分とは電極に正対しているウエブ部分を指し、電解処理の進行が遅いかもしくは停止する部分とは、電極が存在していないウエブ部分を指す。電極が存在していないウエブ部分であっても近傍の電極からの漏れ電流が流れる個所もあり、その部分全体で電解処理が停止するわけではないが、電解処理の進行が速い部分一工程での電解処理の電気量が平均で１００Ｃ／ｄｍ２以下とすることで、均一な砂目が得られる。
【００３８】
また、図３のように電極のない部分にロール８〜１３を接触させる等により、電流を実質的に遮断することもできる。その他の方法によって、例えば処理の回数分だけ電解槽を設けて、その電解槽間の渡り部分で電解処理を停止させるような方法をとっても、一工程での電解処理の電気量が平均で１００Ｃ／ｄｍ２以下とすれば同様の効果が得られることは言うまでもない。この方法により、粗大ピットの生成が抑制され、大ピットの径がほぼ一定となり均一な粗面が得られる。本方法の効果は、特に塩酸を主に含む電解液を使用した際に著しい。電解処理の進行が遅いかもしくは停止する部分に要する時間が０．５秒以下では、粗大ピットの生成はやや抑制されるものの十分な分割処理効果が得られない。０．６秒以上とすることで、大ピットの平均開口径が３〜６μｍで均一にそろい、大ピットの偏在に起因する平坦部分のない、粗面を得ることができる。この時間を長くしても同様の効果を得ることができるが、５秒よりも長い停止時間では生産適性が著しく低下するので、５秒以下とするのが好ましい。
【００３９】
本発明では、塩酸と酢酸を含む電解液を用いることで、上記大ピットの形成と同時に大ピットに重畳して密集状の小ピットを形成することができる。小ピット形状の制御は上記で説明した内容と同様である。また、バッチ式の電解処理であれば、電解電源の電流密度を時間に対して変化させることで、全電解工程中で電解処理の進行が速い部分と電解処理の進行が遅いかもしくは停止する部分とが交互に複数回存在するようにしても、一工程での電解処理の電気量が平均で１００Ｃ／ｄｍ２以下とすることで、粗大ピットの生成が抑制され、均一な粗面が得られる。電解処理の進行が遅いかもしくは停止する部分での電流密度は０〜１０Ａ／ｄｍ２であり、好ましくは０〜２Ａ／ｄｍ２である。電解処理の進行が遅いかもしくは停止する時間については前述の通りで、０．５秒以下では、粗大ピットの生成はやや抑制されるものの十分な分割処理効果が得られないことがある。０．６秒以上とすることで、大ピットの平均開口径が３〜６μｍで均一にそろい、大ピットの偏在に起因する平坦部分のない、粗面を得ることができる。この時間を長くしても同様の効果を得ることができるが、５秒よりも長い停止時間では生産適性が著しく低下するので、５秒以下とするのが好ましい。
【００４０】
更に、本発明は、酸性電解液の塩酸の含有量が７〜１５ｇ／ｌ、酢酸の含有量が１０〜４０ｇ／ｌであることがこのましい。塩酸を７〜１５ｇ／ｌ含むことで電解粗面化処理のみでも大ピットに小ピットが重畳された二重構造を形成することができ、更に酢酸を１０〜４０ｇ／ｌ含むことで開口径に対して深さの浅いピットを形成することが可能となる。塩酸が７ｇ／ｌよりも少ないと電解を分割して行っても大ピットが粗大化することがある。１５ｇ／ｌよりも多くなると電流密度や電解液温度によってはピットが生成しない場合が生じ、製造上の条件範囲が狭くなる。酢酸が１０ｇ／ｌよりも少ないと、浅いピットを形成する効果が低いことがあり、４０ｇ／ｌよりも多く添加しても実質的な効果の向上は見られず意味が少くなる。更に、此の場合本発明は、電解前のアルカリでの溶解量が１．０〜４．０ｇ／ｍ２であり、かつその中和に使用する酸が塩酸又は酢酸を含むことがこのましい。溶解量が１．０ｇ／ｍ２よりも少ないとＡｌ原反表層の不均一な組織が残り、電解での均一なピット生成に悪影響を及ぼすこともある。４．０ｇ／ｍ２より多くしても電解を分割して行う場合の均一性向上には実質的な寄与は少くなく非効率である。また、アルカリ溶解処理後の中和をその次の工程である電解処理の電解液と同様の組成で行うことにより、電解液組成が安定し、粗面形状も安定する。
【００４１】
支持体に関する本発明に使用されるアルミニウム支持体には、純アルミニウム及びアルミニウム合金よりなる支持体が含まれる。アルミニウム合金としては種々のものが使用でき、例えば珪素、銅、マンガン、マグネシウム、クロム、亜鉛、鉛、ビスマス、ニッケル、チタン、ナトリウム、鉄等の金属とアルミニウムの合金が用いられる。アルミニウム支持体は、粗面化に先立ってアルミニウム表面の圧延油を除去するために脱脂処理を施すことが好ましい。脱脂処理としては、トリクレン、シンナー等の溶剤を用いる脱脂処理、ケシロン、トリエタノール等のエマルジョンを用いたエマルジョン脱脂処理等が用いられる。また、脱脂処理には、苛性ソーダ等のアルカリの水溶液を用いることもできる。脱脂処理に苛性ソーダ等のアルカリ水溶液を用いた場合、上記脱脂処理のみでは除去できない汚れや酸化皮膜も除去することができる。脱脂処理に苛性ソーダ等のアルカリ水溶液を用いた場合には、燐酸、硝酸、塩酸、硫酸、クロム酸等の酸、或いはそれらの混酸に浸漬し中和処理を施すことが好ましい。中和処理の次に電気化学的粗面化を行なう場合は、中和に使用する酸を電気化学的粗面化に使用する酸に合わせることが特に好ましい。
【００４２】
支持体の粗面化としては本発明の方法での電解粗面化を行なうが、その前処理として、適度な処理量の化学的粗面化や機械的粗面化を適宜くみあわせた粗面化を行なってもよい。化学的粗面化は脱脂処理と同様に苛性ソーダ等のアルカリの水溶液を用いる。処理後には燐酸、硝酸、塩酸、硫酸、クロム酸等の酸、或いはそれらの混酸に浸漬し中和処理を施すことが好ましい。
【００４３】
中和処理の次に電気化学的粗面化を行なう場合は、中和に使用する酸を電気化学的粗面化に使用する酸に合わせることが特に好ましい。機械的粗面化法は特に限定されないがブラシ研磨、ホーニング研磨が好ましい。ブラシ研磨では、例えば毛径０．２〜１ｍｍのブラシ毛を植毛した円筒状ブラシを回転し、接触面に研磨材を水に分散させたスラリーを供給しながら、支持体表面に押しつけて粗面化を行う。ホーニング研磨では、研磨材を水に分散させたスラリーをノズルより圧力をかけ射出し、支持体表面に斜めから衝突させて粗面化を行う。研磨材としては、火山灰、アルミナ、炭化珪素等の一般に研磨に使用されるものがあげられ、その粒度は＃２００〜＃２０００、好ましくは＃４００〜＃８００である。
【００４４】
機械的に粗面化された支持体は、支持体の表面に食い込んだ研磨剤、アルミニウム屑等を取り除いたり、ピット形状をコントロールする等のために、酸又はアルカリの水溶液に浸漬して表面をエッチングすることが好ましい。酸としては、例えば硫酸、過硫酸、弗酸、燐酸、硝酸、塩酸等が含まれ、塩基としては、例えば、水酸化ナトリウム、水酸化カリウム等が含まれる。これらの中でもアルカリの水溶液を用いるのが好ましい。上記をアルカリの水溶液で浸漬処理を行った場合には、燐酸、硝酸、硫酸、クロム酸等の酸、或いはそれらの混酸に浸漬し中和処理を施すことが好ましい。中和処理の次に電気化学的粗面化を行なう場合は、中和に使用する酸を電気化学的粗面化に使用する酸に合わせることが特に好ましく、また、中和処理の次に陽極酸化処理を行なう場合は、中和に使用する酸を陽極酸化処理に使用する酸に合わせることが特に好ましい。
【００４５】
電気化学的粗面化は一般に酸性電解液中で交流電流を用いて粗面化を行う。本発明での電解処理には塩酸及び酢酸を含む電解液を用いる。塩酸の含有量が７〜１５ｇ／ｌ、酢酸の含有量が１０〜４０ｇ／ｌであることが特に好ましい。電解に使用する電源波形は、矩形波、台形波、のこぎり波等さまざまな波形を用いることができるが、特に正弦波が好ましい。
【００４６】
電気化学的粗面化において印加される電圧は、１〜５０Ｖが好ましく、５〜３０Ｖが更に好ましい。電流密度（ピーク値）は、１０〜２００Ａ／ｄｍ２が好ましく、２０〜１５０Ａ／ｄｍ２が更に好ましい。電気量は全処理工程を合計して、１００〜２０００Ｃ／ｄｍ２が好ましく、２００〜１０００Ｃ／ｄｍ２が更に好ましい。温度は、１０〜５０℃が好ましく、１５〜４５℃が更に好ましい。電解液には、必要に応じて更に硝酸塩、塩化物、アミン類、アルデヒド類、燐酸、クロム酸、ホウ酸、蓚酸等を加えることが出来る。電気化学的に粗面化された支持体は、表面のスマット等を取り除いたり、ピット形状をコントロールする等のために、酸又はアルカリの水溶液に浸漬して表面をエッチングすることが好ましい。酸としては、例えば硫酸、過硫酸、弗酸、燐酸、硝酸、塩酸等が含まれ、塩基としては、例えば、水酸化ナトリウム、水酸化カリウム等が含まれる。これらの中でもアルカリの水溶液を用いるのが好ましい。上記をアルカリの水溶液で浸漬処理を行った場合には、燐酸、硝酸、硫酸、クロム酸等の酸、或いはそれらの混酸に浸漬し中和処理を施すことが好ましい。中和処理の次に陽極酸化処理を行なう場合は、中和に使用する酸を陽極酸化処理に使用する酸に合わせることが特に好ましい。
【００４７】
粗面化処理の次に、陽極酸化処理を行い、続いて、封孔処理、親水化処理を行う。本発明で用いられる陽極酸化処理の方法には特に制限はなく、公知の方法を用いることができる。陽極酸化処理により支持体上には酸化皮膜が形成される。本発明において、陽極酸化処理には、硫酸及び／又は燐酸等を１０〜５０％の濃度で含む水溶液を電解液として、電流密度１〜１０Ａ／ｄｍ２で電解する方法が好ましく用いられるが、他に米国特許第１，４１２，７６８号明細書に記載されている硫酸中で高電流密度で電解する方法や、米国特許第３，５１１，６６１号明細書に記載されている燐酸を用いて電解する方法等を用いることができる。
【００４８】
陽極酸化処理された支持体は、必要に応じ封孔処理を施してもよい。これら封孔処理は、熱水処理、沸騰水処理、水蒸気処理、珪酸ソーダ処理、重クロム酸塩水溶液処理、亜硝酸塩処理、酢酸アンモニウム処理等公知の方法を用いて行うことができる。
【００４９】
支持体には更に、親水性層を設けることが好ましい。親水性層の形成には、米国特許第３，１８１，４６１号明細書に記載のアルカリ金属珪酸塩、米国特許第１，８６０，４２６号明細書に記載の親水性セルロース、特開昭６０−１４９４９１号公報、特開昭６３−１６５１８３号公報に記載のアミノ酸及びその塩、特開昭６０−２３２９９８号公報に記載の水酸基を有するアミン類及びその塩、特開昭６２−１９４９４号公報に記載の燐酸塩、特開昭５９−１０１６５１号公報に記載のスルホ基を有するモノマー単位を含む高分子化合物等を用いることができる。
【００５０】
親水化処理後に、次いで、感光層が塗布される。感光層塗設量は乾燥重量で０．８〜１．８ｇ／ｍ２が好ましく、更に好ましくは１．２〜１．６ｇ／ｍ２である。必要に応じてマット剤を付与することができる。更に、感光性平版印刷版を重ねたときの感光層への擦れ傷を防ぐために、また、現像時、現像液中へのアルミニウム成分の溶出を防ぐために、特開昭５０−１５１１３６号、特開昭５７−６３２９３号、特開昭６０−７３５３８号、特開昭６１−６７８６３号、特開平６−３５１７４号の各公報等に記載されている、支持体裏面に保護層を設ける処理を行うことが出来る。
【００５１】
【実施例】
以下、実施例を挙げて本発明を詳細に説明するが、本発明の態様はこれに限定されない。
【００５２】
＜実施例１／比較例１＞
厚さ０．２４ｍｍのアルミニウムウエブ（材質１０５０、調質Ｈ１６）を、５０℃に保たれた１％水酸化ナトリウム水溶液中に浸漬し、溶解量が２ｇ／ｍ２になるように溶解処理を行い水洗した後、２５℃に保たれた次に行う電解処理と同組成の水溶液に１０秒間浸漬し、中和処理した後水洗した。次いでこのアルミニウムウエブを、図１、２及び３に示した電解装置を使用し、表１に示した電解液・電極配置・その他の条件で連続的に電解粗面化処理を行なった（図１〜３に示した電解装置は、搬送方向への長さが２０ｃｍで取り外し可能な２４枚電極を有するものである）。
【００５３】
この際の電極とウエブ表面との距離は１０ｍｍに維持した。電解粗面化後は、５０℃に保たれた１％水酸化ナトリウム水溶液中に浸漬して、溶解量が２．０ｇ／ｍ２になるようにエッチングし、次いで２５℃に保たれた１０％硫酸水溶液中に１０秒間浸漬し、中和処理した後水洗した。次いで、２０％硫酸水溶液中で、温度２５℃、電流密度５Ａ／ｄｍ２の条件で３０秒間陽極酸化処理を行い、支持体を得た。
【００５４】
支持体表面の大ピットの均一性、大ピットの平均開口径、小ピットの平均開口径及び開口径に対する深さの比を下記の方法により評価／測定した。結果は表１，２に示したごとくである。
【００５５】
［物性評価方法］
大ピットの均一性の評価及び、大ピットの平均開口径、小ピットの平均開口径及び開口径に対する深さの比の測定何れも支持体表面のＳＥＭ写真を撮影し、評価、測定した。
【００５６】
ここで、大ピットとは全ピット中、開口径が２μｍよりも大きく、かつ、その内部に更に２μｍ以下のピットが存在する二重構造のピットのこととし、また、小ピットとは全ピット中、開口径が０．１μｍ以上、２μｍ以下で、かつ、その内部に更に小さなピットが存在しない構造のピットのこととする。０．１μｍ未満のピットは無視した。
【００５７】
大ピットの均一性は５００倍のＳＥＭ写真を用い、目視で良好／不良の評価を行なった。大ピットの平均開口径は１０００倍のＳＥＭ写真を用い、輪郭が明確に判別できるピット一つずつについて長径と短径とを測定して平均して開口径とし、更に測定した全大ピットの平均を求めた。小ピットの平均開口径は５０００倍のＳＥＭ写真を用い、大ピットと同様の手法で平均を求めた。小ピットの開口径に対する深さの比は断面の５０００倍〜２００００倍のＳＥＭ写真を用いて断面がピットのほぼ中央を分断しているピットを選んで測定した。
【００５８】
【表１】
0003622170.tif 000002
【００５９】
【表２】
0003622170.tif 000003
【００６０】
＜実施例２／比較例２＞
表３，４において、ブラシ研磨の有無の項目に無と記載されたものは、厚さ０．２４ｍｍのアルミニウム板（材質１０５０、調質Ｈ１６）を、５０℃に保たれた１％水酸化ナトリウム水溶液中に浸漬し、溶解量が２ｇ／ｍ２になるように溶解処理を行い水洗した後、２５℃に保たれた次に行う電解処理と同組成の水溶液に１０秒間浸漬し、中和処理した後水洗した。表のブラシ研磨の有無の項目に有りと記載されたものは、同様のアルミニウム板を＃８００のアルミナの１５ｗｔ％スラリーと円筒型回転ナイロンブラシを用いてブラシ研磨を行った後、５０℃に保たれた１％水酸化ナトリウム水溶液中に浸漬し、溶解量が５ｇ／ｍ２になるように溶解処理を行い水洗した後、２５℃に保たれた次に行う電解処理と同組成の水溶液に１０秒間浸漬し、中和処理した後水洗した。
【００６１】
次いでこのアルミニウム板を、バッチ式の電解装置を使用し、表３に示した電解液組成・一回の処理電気量・その他の条件で電解粗面化処理を行なった。この際の電極とウエブ表面との距離は１０ｍｍとした。電解粗面化後は、５０℃に保たれた１％水酸化ナトリウム水溶液中に浸漬して、溶解量が２．０ｇ／ｍ２になるようにエッチングし、次いで２５℃に保たれた１０％硫酸水溶液中に１０秒間浸漬し、中和処理した後水洗した。次いで、２０％硫酸水溶液中で、電流密度５Ａ／ｄｍ２の条件で３０秒間陽極酸化処理を行い、支持体を得た。支持体表面の大ピットの均一性、大ピットの平均開口径、小ピットの平均開口径及び開口径に対する深さの比を上記の方法により評価／測定した。結果は表３，４に示したようになった。
【００６２】
【表３】
0003622170.tif 000004
【００６３】
【表４】
0003622170.tif 000005
【００６４】
＜実施例３／比較例３＞
電解粗面化は表５に示したように、実施例１／比較例１もしくは実施例２／比較例２と同様の条件で行なった。電解粗面化後は、５０℃に保たれた１％水酸化ナトリウム水溶液中に浸漬して、溶解量が表５に示した値になるようにエッチングし、次いで２５℃に保たれた１０％硫酸水溶液中に１０秒間浸漬し、中和処理した後水洗した。次いで、２０％硫酸水溶液中で、電流密度５Ａ／ｄｍ２の条件で３０秒間陽極酸化処理を行なった。次いで、９０℃に保たれた０．１％の酢酸アンモニウム水溶液中に１０秒間浸漬し封孔処理を行い、８０℃で５分間乾燥してそれぞれのアルミニウム支持体を得た。支持体表面の大ピットの均一性、小ピットの平均開口径及び開口径に対する深さの比を表５に示した。
【００６５】
次に、それぞれの支持体に下記組成の感光性組成物塗布液をワイヤーバーを用いて塗布し、８０℃で乾燥し、感光性平版印刷版を得た。このとき、感光性組成物塗設量は乾燥重量として１．６ｇ／ｍ２となるようにした。
【００６６】
ポジ型感光層
ノボラック樹脂（フェノール／ｍ−クレゾール／ｐ−クレゾールのモル比が
１０／５４／３６でＭｗが４０００）ピロガロールアセトン樹脂
（Ｍｗ：３０００）                                    ６．７０ｇ
Ｏ−ナフトキノンジアジドー５ースルホニルクロリドの縮合物
（エステル化率３０％）                                １．５０ｇ
ポリエチレングリコール＃２０００                        ０．２０ｇ
ビクトリアピュアブルーＢＯＨ（保土ヶ谷化学製）          ０．０８ｇ
２，４−ビス（トリクロロメチル）−６−（Ｐ−メトキシスチリル）−Ｓ
−トリアジン                                          ０．１５ｇ
ＦＣ−４３０（住友３Ｍ製）                              ０．０３ｇ
ｃｉｓ−１，２シクロヘキサンジカルボン酸                ０．０２ｇ
メチルセロソルブ                                        １００ｍｌ
感光性平版印刷版の作製
得られたそれぞれの感光性平版印刷版を、光源として４ｋＷメタルハライドランプを使用し、８ＭＷ／ｃｍ２で６０秒間照射することにより露光した。この露光済みの感光性平版印刷版を、市販されている現像液（ＳＤＲ−１、コニカ製、６倍に希釈、現像時間２０秒、現像温度２７℃）で現像した。
【００６７】
このようにして得られたそれぞれのポジ型平版印刷版について、下記の方法により印刷評価を行った結果を表５に示した。
【００６８】
［印刷評価方法］
高精細でのドットゲインの評価得られた平版印刷版を、印刷機（三菱重工業製ＤＡＩＹＡ１Ｆ−１）にかけコート紙、湿し水（東京インキ製エッチ液ＳＧ−５１  濃度１．５％）、インキ（東洋インキ製造  製ハイプラスＭ紅）を使用して印刷を行い、画像部の濃度を１．６にして印刷を行ったときの、印刷物状のスクリーン線数６００ｌｉｎｅ／ｉｎｃｈの５０％網点の面積を測定しゲイン量を評価した。
【００６９】
面積の測定はマクベス濃度計で行った。ブランケット汚れの評価ドットゲイン評価と同様の印刷条件で５０００枚印刷した後のブランケット上のインキ汚れ（版上では非画像部に対応する個所）をセロテープを用いて剥離し、白紙上に貼り付けて汚れの程度を目視で比較、良好／不良の評価を行なった。水を絞った際の汚れ難さの評価ドットゲイン評価と同様の印刷条件で水を絞っていった場合の汚れ難さを比較し、良好／不良の評価を行なった。吸水性の悪い用紙を用いた場合の印刷適性はドットゲイン評価と同様の印刷条件で用紙としてユポ紙を用い、印刷適性を比較し、良好／不良の評価を行なった。
【００７０】
【表５】
0003622170.tif 000006
【００７１】
実施例３−１〜３−１０に示す本発明内のものはゲイン量、ブランケット汚れ、水を絞った際の汚れ難さ、吸水性の悪い用紙を用いた場合の印刷適性がすべて良好であるが、本発明外の比較例３−１〜３−５は何れかの特性に問題があることがわかる。
【００７２】
【発明の効果】
本発明により、第１にＰＳ版用等の印刷版用支持体の砂目のピット形成の均一性保持、粗大ピット生成の抑制、小ピットの深さ／径を０．２以下に制御の方策を提供することが出来る。第２には、高精細でのドットゲイン改善、ブランケット汚れの改善、水を絞った際の汚れ難さ改善及びユポ紙（吸水性のない紙）印刷適性改善することが出来る。
【００７３】
更に第３には、支持体粗面化処理安定性の改善も図ることが出来る。
【図面の簡単な説明】
【図１】本発明に係る電解処理を行う電解装置の概要断面図。
【図２】本発明に係る電解処理を行う電解装置の概要断面図。
【図３】本発明に係る電解処理を行う電解装置の概要断面図。
【符号の説明】
１  電解槽
２，３，４，５  支持ロール
６  アルミ合金板ウエブ
ａ〜ｘ  電極
【図１】
0003622170.tif 000007
【図２】
0003622170.tif 000008
【図３】
0003622170.tif 000009